상기 에서 제조 한 양극 슬러리 의 고체 함량 은 70 %, 점도 는 8000 mPa . s 이 다 . 상기 슬러리 는 요변성 이 우수 하 며 도포 과정 에 18 m 의 건조 채널 을 채택 하 고 여기 에서 건조 채널 온도 는 90 ℃- 110 ℃- 120 ℃- 100 ℃- 90 ℃ 로 설정 하 며 8 m / min 의 속도 로 도포 한다 . 상기 슬러리 로 제조 한 양극 극 편 은 평활 하 며 끝 이 말리 거나 균열 이 일어나 지 않 고 적층 밀도 가 높 고 극 편의 수율 역시 높 은 장점 이 있 다 .